(57)【特許請求の範囲】
【請求項１】
（１）放射線分解性ポリマーと、溶媒とを含むコーティング膜形成用組成物を基体に塗布する工程；
（２）基体を−２００℃乃至１８０℃で乾燥させ、コーティング膜を形成する工程；及び、
（３）基体を線量１０〜２０ｋＧｙの放射線による滅菌に付す工程、
を含み、かつ工程（１）〜（３）が順次実施される、生体物質の付着抑制能を有する滅菌済コーティング膜の製法であって、
放射線分解性ポリマーが、（メタ）アクリル酸及びそのエステル；酢酸ビニル；ビニルピロリドン；エチレン；ビニルアルコール；並びにそれらの親水性の官能性誘導体からなる群より選択される１種又は２種以上のエチレン性不飽和モノマーの重合体であり、
工程（２）の後で、かつ工程（３）の前に、基体を洗浄する工程を含まず、かつ工程（３）に付す前のコーティング膜厚が、５００〜５０Åの範囲にある、製法。
【請求項２】
放射線分解性ポリマーが、（メタ）アクリル酸及びそのエステル；並びにそれらの親水性の官能性誘導体からなる群より選択される１種又は２種以上のエチレン性不飽和モノマーの重合体である、請求項１に記載の製法。
【請求項３】
親水性の官能性誘導体の親水性官能性基が、リン酸、ホスホン酸及びそれらのエステル構造；ベタイン構造；アミド構造；アルキレングリコール残基；アミノ基；並びにスルフィニル基からなる群より選択される少なくとも１種を含む、請求項２に記載の製法。
【請求項４】
親水性の官能性誘導体の親水性官能性基が、リン酸、ホスホン酸及びそれらのエステル構造；並びにベタイン構造からなる群より選択される少なくとも１種を含む、請求項２又は３に記載の製法。
【請求項５】
リン酸及びそのエステル構造が、下記式：
【化１】
0006417818.tif 000016
［ここで、Ｒ１１、Ｒ１２及びＲ１３は、互いに独立して、水素原子又は炭素原子数１乃至５の直鎖若しくは分岐アルキル基である］
で表される基を意味し、ホスホン酸及びそのエステル構造が、下記式：
【化２】
0006417818.tif 000017
［ここで、Ｒ１４及びＲ１５は、互いに独立して、水素原子又は炭素原子数１乃至５の直鎖若しくは分岐アルキル基である］
で表される基を意味する、請求項３又は４に記載の製法。
【請求項６】
ベタイン構造が、第４級アンモニウム型の陽イオン構造と、酸性の陰イオン構造との両性中心を持つ化合物の一価又は二価の基を意味する、請求項３又は４に記載の製法。
【請求項７】
ベタイン構造が、ホスホリルコリン基：
【化３】
0006417818.tif 000018
である、請求項３、４又は６に記載の製法。
【請求項８】
放射線分解性ポリマーが、下記式（ａ１）及び式（ｂ１）：
【化４】
0006417818.tif 000019
（式中、
Ｔａ、Ｔｂ、Ｕａ１、Ｕａ２、Ｕｂ１、Ｕｂ２及びＵｂ３は、それぞれ独立して、水素原子又はアミノ基で置換されていてもよい炭素原子数１乃至５の直鎖若しくは分岐アルキル基を表し、Ｑａ及びＱｂは、それぞれ独立して、単結合、エステル結合又はアミド結合を表し、Ｒａ及びＲｂは、それぞれ独立して、ハロゲン原子で置換されていてもよい炭素原子数１乃至１０の直鎖又は分岐アルキレン基を表し、Ａｎ−は、ハロゲン化物イオン、無機酸イオン、水酸化物イオン及びイソチオシアネートイオンからなる群から選ばれる陰イオンを表し、ｍは、０乃至６の整数を表す）
で表される繰り返し単位を含む、請求項１に記載の製法。
【発明の詳細な説明】
【技術分野】
【０００１】
本発明は、滅菌済コーティング膜及びその製法を提供する。特に本発明は、放射線滅菌後でも優れた生体物質の付着抑制能を保持する、滅菌済コーティング膜及びその製法を提供する。
【背景技術】
【０００２】
人工透析器、人工臓器、医療器具等の医療用器具、器材等への生体物質付着抑制のために、生体物質付着抑制能を有する様々なコーティング材料が提案されている。そのようなコーティング材料として、親水性の側鎖を有する（メタ）アクリレート系共重合体；親水性を有するポリビニルピロリドン；多糖類、例えば、セルロース；カチオン及びアニオンを側鎖に含む高分子材料、例えば、２−メタクリロイルオキシエチルホスホリルコリン（ＭＰＣ）の共重合体等が知られている。
【０００３】
一方、これらは医療用器具、器材等であるため、滅菌に付される。滅菌法には、典型的には、加熱法（例えば、高圧蒸気法、乾熱法）、照射法（例えば、放射線（γ線、Ｘ線）照射法）及びガス法（例えば、酸化エチレンガス法）があり、被滅菌物の性質等に応じて適宜選択されるが、残留毒性の少なさや簡便さの点から、放射線（γ線）照射法が多用されている。しかしながら、コーティング材料として用いられている親水性の高分子材料は、放射線照射による分解・劣化を受けやすい。分解・劣化は、コーティング材料からの分解物の溶出や、生体物質付着抑制能の低下をもたらす。
【０００４】
高分子の種類によって放射線（γ線）耐性が異なることが知られ、特に、メタクリレート系重合体は、分解されやすい骨格として知られている。そのため、例えばＭＰＣの共重合体であり、市販されているLipidure（登録商標）（日油（株）製）を、例えばシャーレにコーティングする際には、コーティング後にγ線滅菌をするのではなく、市販のγ線滅菌したシャーレを用い、クリーンルーム（滅菌空間）内でシャーレ開封からコーティグ・包装までを行うことが報告されている（例えば、非特許文献１参照）。
【先行技術文献】
【非特許文献】
【０００５】
【非特許文献１】「再生医療における細胞培養技術の最新動向と容器・装置・機器に求められる機能性」、(株)AndTech社セミナーテキスト、２０１３年１１月２８日、発行者；株式会社AndTech
【発明の概要】
【発明が解決しようとする課題】
【０００６】
しかしながら、コーティングから包装までの工程をクリーンルーム内にて行うことは、煩雑な手順や大規模な設備を必要とするため、汎用性に乏しい。したがって、放射線照射により分解・劣化を受けやすい、生体物質付着抑制能を有するコーティング材料を用いながらも、その生体物質付着抑制能を損なうことなく滅菌済コーティング膜を提供することが求められている。また、そのような滅菌を、簡便な放射線（γ線）照射法により実施することが望ましい。すなわち本発明の課題は、放射線照射により分解・劣化を受けやすい、生体物質付着抑制能を有するコーティング材料を用いながらも、その生体物質付着抑制能を損なうことなく、放射線照射により滅菌したコーティング膜及びその製造方法を提供することである。
【課題を解決するための手段】
【０００７】
本発明は、以下のとおりである：
［１］  （１）放射線分解性ポリマーと、溶媒とを含むコーティング膜形成用組成物を基体に塗布する工程；
（２）基体を乾燥させ、コーティング膜を形成する工程；及び、
（３）基体を放射線による滅菌に付す工程、
を含み、かつ工程（１）〜（３）が順次実施される製法により形成される、滅菌済コーティング膜；
【０００８】
［２］  工程（２）の後で、かつ工程（３）の前に、基体を洗浄する工程を含まない、上記［１］に記載の滅菌済コーティング膜；
【０００９】
［３］  工程（３）に付す前のコーティング膜厚が、５００〜５０Åの範囲にある、上記［１］又は［２］に記載の滅菌済コーティング膜；
【００１０】
［４］  工程（３）の後で、基体を洗浄する工程を含む、上記［１］〜［３］のいずれかに記載の滅菌済コーティング膜；
【００１１】
［５］  基体洗浄後のコーティング膜厚が、１５０〜５Åの範囲にある、上記［４］に記載の滅菌済コーティング膜；
【００１２】
［６］  放射線分解性ポリマーが、エチレン性不飽和モノマーの重合体、又は多糖類若しくはその誘導体である、上記［１］〜［５］のいずれかに記載の滅菌済コーティング膜；
【００１３】
［７］  放射線分解性ポリマーが、（メタ）アクリル酸及びそのエステル；酢酸ビニル；ビニルピロリドン；エチレン；ビニルアルコール；並びにそれらの親水性の官能性誘導体からなる群より選択される１種又は２種以上のエチレン性不飽和モノマーの重合体である、上記［１］〜［６］のいずれかに記載の滅菌済コーティング膜；
【００１４】
［８］  親水性の官能性誘導体の親水性官能性基が、リン酸、ホスホン酸及びそれらのエステル構造；ベタイン構造；アミド構造；アルキレングリコール残基；アミノ基；並びにスルフィニル基からなる群より選択される少なくとも１種を含む、上記［７］に記載の滅菌済コーティング膜；
【００１５】
［９］  放射線分解性ポリマーが、下記式（ａ１）及び式（ｂ１）：
【化１】
0006417818.tif 000002
（式中、
Ｔａ、Ｔｂ、Ｕａ１、Ｕａ２、Ｕｂ１、Ｕｂ２及びＵｂ３は、それぞれ独立して、水素原子又はアミノ基で置換されていてもよい炭素原子数１乃至５の直鎖若しくは分岐アルキル基を表し、Ｑａ及びＱｂは、それぞれ独立して、単結合、エステル結合又はアミド結合を表し、Ｒａ及びＲｂは、それぞれ独立して、ハロゲン原子で置換されていてもよい炭素原子数１乃至１０の直鎖又は分岐アルキレン基を表し、Ａｎ−は、ハロゲン化物イオン、無機酸イオン、水酸化物イオン及びイソチオシアネートイオンからなる群から選ばれる陰イオンを表し、ｍは、０乃至６の整数を表す）
で表される繰り返し単位を含む、上記［１］〜［８］のいずれかに記載の滅菌済コーティング膜；
【００１６】
［１０］  生体物質の付着抑制能を有する、上記［１］〜［９］のいずれかに記載の滅菌済コーティング膜；
【００１７】
［１１］  （１）放射線分解性ポリマーと、溶媒とを含むコーティング膜形成用組成物を基体に塗布する工程；
（２）基体を乾燥させ、コーティング膜を形成する工程；及び、
（３）基体を放射線による滅菌に付す工程、
を含み、かつ工程（１）〜（３）が順次実施される、滅菌済コーティング膜の製法；
【００１８】
［１２］  工程（２）の後で、かつ工程（３）の前に、基体を洗浄する工程を含まない、上記［１１］に記載の滅菌済コーティング膜の製法；
【００１９】
［１３］  工程（３）の後で、基体を洗浄する工程を含む、上記［１１］又は［１２］に記載の滅菌済コーティング膜の製法。
【発明の効果】
【００２０】
本発明の滅菌コーティング膜は、（１）放射線分解性ポリマーと、溶媒とを含むコーティング膜形成用組成物を基体に塗布する工程；（２）基体を乾燥させ、コーティング膜を形成する工程；及び（３）基体を放射線による滅菌に付す工程を順次実施することにより、特に、工程（２）の後で、かつ工程（３）の前に、基体を洗浄する工程を含まないか、又は工程（２）で得られるコーティング膜の厚みの所定の膜厚とすることにより、放射線滅菌工程を経ているにも関わらず、得られる滅菌済コーティング膜の分解・劣化が抑制され、その結果、放射線分解性ポリマーによりもたらされる機能（例えば、生体物質付着抑制機能）を充分に発揮することができる。
一般に、基体にコーティング膜形成用組成物を塗布し、コーティング膜を形成し、乾燥させた後、基体上に形成したコーティング膜に残る不純物や未反応モノマー等を除去するため、滅菌前に基体を洗浄工程に付す。本発明者らは、かかる洗浄工程を行わずに、乾燥工程と滅菌工程とを連続的に実施することにより、あるいは滅菌前のコーティング膜の厚みを所定の膜厚に維持することにより、基体上に形成したコーティング膜に残る不純物や未反応モノマー等が、滅菌工程で照射される放射線（γ線）によって発生するラジカル（ｅ・）やパーオキサイド（ＲＯＯ・）をトラップし、滅菌済コーティング膜の分解・劣化が抑制されることを見出した。したがって、本発明の滅菌済コーティング膜及びその製法によれば、放射線照射により分解・劣化を受けやすい、放射線分解性ポリマーを含むコーティング材料を用いながらも、放射線照射による滅菌を含み、且つ塗布・乾燥・滅菌・洗浄工程の順次実施という極めて簡便な方法により、その機能（例えば、生体物質付着抑制能）を損なうことなく滅菌済コーティング膜を提供することができる。
【発明を実施するための形態】
【００２１】
≪滅菌済コーティング膜≫
本発明は、（１）放射線分解性ポリマーと、溶媒とを含むコーティング膜形成用組成物を基体に塗布する工程；
（２）基体を乾燥させ、コーティング膜を形成する工程；及び、
（３）基体を放射線による滅菌に付す工程、
を含み、かつ工程（１）〜（３）が順次実施される製法により形成される、滅菌済コーティング膜に関する。
【００２２】
＜工程（１）：塗布工程＞
本発明の滅菌済コーティング膜を形成するため、放射線分解性ポリマーと、溶媒とを含むコーティング膜形成用組成物を基体に塗布する。
【００２３】
（放射線分解性ポリマー）
本発明において、放射線分解性ポリマーとは、放射線照射により発生したラジカル（ｅ・）やパーオキサイド（ＲＯＯ・）等により、その主鎖や側鎖が切断され得るポリマーを指す。なお本発明において、放射線は、滅菌に使用されうる放射線を指し、例えば、γ線、Ｘ線、電子線を意味し、具体的にはγ線又はＸ線を意味し、特にはγ線を意味する。
【００２４】
本発明に係る放射線分解性ポリマーは、好ましくは、生体物質の付着抑制能を有する。放射線分解性ポリマーは、放射線照射により発生したラジカル（ｅ・）やパーオキサイド（ＲＯＯ・）等により、その主鎖や側鎖が切断された結果、その生体物質付着抑制能が損なわれる。したがって、本発明において、放射線分解性ポリマーは、放射線照射によりその生体物質付着抑制能が損なわれるポリマーを指すということもできる。例えば、あるポリマーより、後述する＜コーティング膜調製例１＞と同様にしてコーティング膜を調製し、得られた膜をそれぞれ＜比較例１＞（放射線照射処理を含む）及び＜参考例１＞（放射線照射処理を含まない）に準じて処理した後に［血小板付着実験］に付した場合、放射線照射処理された膜の血小板付着数が、放射線照射未処理の膜の血小板付着数よりも増加するものを、放射線分解性ポリマーということができる。
そのような放射線分解性ポリマーを構成成分として有するコーティング膜でも、本発明に係る工程を経ることにより、例えば生体物質の付着抑制能を有する、滅菌済コーティング膜が得られる。
【００２５】
本発明において、放射線分解性ポリマーの例としては、エチレン性不飽和モノマーの重合体、又は多糖類若しくはその誘導体を挙げることができる。エチレン性不飽和モノマーの例としては、（メタ）アクリル酸及びそのエステル；酢酸ビニル；ビニルピロリドン；エチレン；ビニルアルコール；並びにそれらの親水性の官能性誘導体からなる群より選択される１種又は２種以上のエチレン性不飽和モノマーを挙げることができる。多糖類又はその誘導体の例としては、ヒドロキシアルキルセルロース（例えば、ヒドロキシエチルセルロース又はヒドロキシプロピルセルロース）等のセルロース系高分子、デンプン、デキストラン、カードランを挙げることができる。
なお、本発明において、他に特に断りのない限り、（メタ）アクリル酸とは、アクリル酸とメタクリル酸の両方を意味する。例えば（メタ）アクリレート化合物は、アクリレート化合物とメタクリレート化合物の両方を意味する。
【００２６】
親水性の官能性誘導体とは、親水性の官能基又は構造を有するエチレン性不飽和モノマーを指す。親水性の官能性基又は構造の例としては、リン酸、ホスホン酸及びそれらのエステル構造；ベタイン構造；アミド構造；アルキレングリコール残基；アミノ基；並びにスルフィニル基等が挙げられる。
【００２７】
ここで、リン酸及びそのエステル構造は、下記式：
【化２】
0006417818.tif 000003
［ここで、Ｒ１１、Ｒ１２及びＲ１３は、互いに独立して、水素原子又は有機基（例えば、炭素原子数１乃至５の直鎖若しくは分岐アルキル基等）である］
で表される基を意味し、ホスホン酸及びそのエステル構造は、下記式：
【化３】
0006417818.tif 000004
［ここで、Ｒ１４及びＲ１５は、互いに独立して、水素原子又は有機基（例えば、炭素原子数１乃至５の直鎖若しくは分岐アルキル基等）である］
で表される基を意味する。そのような構造を有するエチレン性不飽和モノマーの例としては、アシッドホスホオキシエチル（メタ）アクリレート、ビニルホスホン酸等を挙げることができる。
【００２８】
ベタイン構造は、第４級アンモニウム型の陽イオン構造と、酸性の陰イオン構造との両性中心を持つ化合物の一価又は二価の基を意味し、例えば、ホスホリルコリン基：
【化４】
0006417818.tif 000005
を挙げることができる。そのような構造を有するエチレン性不飽和モノマーの例としては、２−メタクリロイルオキシエチルホスホリルコリン（ＭＰＣ）等を挙げることができる。
【００２９】
アミド構造は、下記式：
【化５】
0006417818.tif 000006
［ここで、Ｒ１６、Ｒ１７及びＲ１８は、互いに独立して、水素原子又は有機基（例えば、メチル基、ヒドロキシメチル基又はヒドロキシエチル基等）である］
で表される基を意味する。そのような構造を有するエチレン性不飽和モノマーの例としては、（メタ）アクリルアミド、Ｎ−（ヒドロキシメチル）（メタ）アクリルアミド等を挙げることができる。さらに、そのような構造を有するモノマー又はポリマーは、例えば、特開２０１０−１６９６０４号公報等に開示されている。
【００３０】
アルキレングリコール残基は、アルキレングリコール（ＨＯ−Ａｌｋ−ＯＨ；ここでＡｌｋは、炭素原子数１乃至１０のアルキレン基である）の片側端末又は両端末の水酸基が他の化合物と縮合反応した後に残るアルキレンオキシ基（−Ａｌｋ−Ｏ−）を意味し、アルキレンオキシ単位が繰り返されるポリ（アルキレンオキシ）基も包含する。そのような構造を有するエチレン性不飽和モノマーの例としては、２−ヒドロキシエチル（メタ）アクリレート、メトキシポリエチレングリコール（メタ）アクリレート等を挙げることができる。さらに、そのような構造を有するモノマー又はポリマーは、例えば、特開２００８−５３３４８９号公報等に開示されている。
【００３１】
アミノ基は、式：−ＮＨ２、−ＮＨＲ１９又は−ＮＲ２０Ｒ２１［ここで、Ｒ１９、Ｒ２０及びＲ２１は、互いに独立して、有機基（例えば、炭素原子数１乃至５の直鎖若しくは分岐アルキル基等）である］で表される基を意味する。本発明におけるアミノ基には、４級化又は塩化されたアミノ基を包含する。そのような構造を有するエチレン性不飽和モノマーの例としては、ジメチルアミノエチル（メタ）アクリレート、２−（ｔ−ブチルアミノ）エチル（メタ）アクリレート、メタクリロイルコリンクロリド等を挙げることができる。
【００３２】
スルフィニル基は、下記式：
【化６】
0006417818.tif 000007
［ここで、Ｒ２２は、有機基（例えば、炭素原子数１乃至１０の有機基、好ましくは、１個以上のヒドロキシ基を有する炭素原子数１乃至１０のアルキル基等）である］
で表される基を意味する。そのような構造を有するポリマーとして、特開２０１４−４８２７８号公報等に開示された共重合体を挙げることができる。
【００３３】
放射線分解性ポリマーは、上記のような親水性官能性基を有する親水性のエチレン性不飽和モノマーと、任意のエチレン性不飽和モノマーの共重合体であってもよい。
【００３４】
本発明の放射線分解性ポリマーの好ましい例は、下記式（ａ１）及び式（ｂ１）：
【化７】
0006417818.tif 000008
（式中、
Ｔａ、Ｔｂ、Ｕａ１、Ｕａ２、Ｕｂ１、Ｕｂ２及びＵｂ３は、それぞれ独立して、水素原子又はアミノ基で置換されていてもよい炭素原子数１乃至５の直鎖若しくは分岐アルキル基を表し、Ｑａ及びＱｂは、それぞれ独立して、単結合、エステル結合又はアミド結合を表し、Ｒａ及びＲｂは、それぞれ独立して、ハロゲン原子で置換されていてもよい炭素原子数１乃至１０の直鎖又は分岐アルキレン基を表し、Ａｎ−は、ハロゲン化物イオン、無機酸イオン、水酸化物イオン及びイソチオシアネートイオンからなる群から選ばれる陰イオンを表し、ｍは、０乃至６の整数を表す）
で表される繰り返し単位を含むポリマー（以下、放射線分解性ポリマー（Ｉ）と称す）である。
【００３５】
放射線分解性ポリマー（Ｉ）は、好ましくは、式（ａ１）及び式（ｂ１）で表される繰り返し単位に加え、さらに任意の繰り返し単位を含んでいてもよい。
【００３６】
本発明において、他に特に断りのない限り、「ハロゲン原子」は、フッ素原子、塩素原子、臭素原子又はヨウ素原子を意味する。
【００３７】
本発明において、他に特に断りのない限り、「アルキル基」は、直鎖若しくは分岐の、飽和脂肪族炭化水素の１価の基を意味する。「炭素原子数１乃至５の直鎖若しくは分岐アルキル基」としては、例えば、メチル基、エチル基、ｎ−プロピル基、イソプロピル基、ｎ−ブチル基、イソブチル基、ｓ−ブチル基、t−ブチル基、ｎ−ペンチル基、１−メチルブチル基、２−メチルブチル基、３−メチルブチル基、１，１−ジメチルプロピル基、１，２−ジメチルプロピル基、２，２−ジメチルプロピル基又は１−エチルプロピル基が挙げられる。「炭素原子数４乃至１８の直鎖若しくは分岐アルキル基」としては、「炭素原子数４乃至５の直鎖若しくは分岐アルキル基」の例に加え、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基又はオクタデシル基、あるいはそれらの異性体が挙げられる。
【００３８】
本発明において、他に特に断りのない限り、「アミノ基で置換されていてもよい炭素原子数１乃至５の直鎖若しくは分岐アルキル基」は、上記炭素原子数１乃至５の直鎖若しくは分岐アルキル基を意味するか、あるいは１以上の上記アミノ基で置換された上記炭素原子数１乃至５の直鎖若しくは分岐アルキル基を意味する。「炭素原子数１乃至５の直鎖若しくは分岐アルキル基」の例は、上記のとおりである。一方「１以上のアミノ基で置換された炭素原子数１乃至５の直鎖若しくは分岐アルキル基」は、上記炭素原子数１乃至５の直鎖若しくは分岐アルキル基の１以上の任意の水素原子が、アミノ基で置き換えられているものを意味し、例としては、アミノメチル基、メチルアミノメチル基、ジメチルアミノメチル基、（トリメチルアンモニウム）メチル基、２−アミノエチル基、２−メチルアミノエチル基、２−ジメチルアミノエチル基又は２−トリメチルアンモニウムエチル基等が挙げられる。
【００３９】
本発明において、他に特に断りのない限り、「エステル結合」は、−Ｃ（＝Ｏ）−Ｏ−若しくは−Ｏ−Ｃ（＝Ｏ）−を意味し、「アミド結合」は、−ＮＨＣ（＝Ｏ）−若しくは−Ｃ（＝Ｏ）ＮＨ−を意味する。
【００４０】
本発明において、他に特に断りのない限り、「ハロゲン原子で置換されていてもよい炭素原子数１乃至１０の直鎖若しくは分岐アルキレン基」は、炭素原子数１乃至１０の直鎖若しくは分岐アルキレン基、あるいは１以上のハロゲン原子で置換された炭素原子数１乃至１０の直鎖若しくは分岐アルキレン基を意味する。ここで、「アルキレン基」は、上記アルキル基に対応する２価の有機基を意味する。「炭素原子数１乃至１０の直鎖若しくは分岐アルキレン基」の例としては、メチレン基、エチレン基、プロピレン基、トリメチレン基、テトラメチレン基、１−メチルプロピレン基、２−メチルプロピレン基、ジメチルエチレン基、エチルエチレン基、ペンタメチレン基、１−メチル−テトラメチレン基、２−メチル−テトラメチレン基、１，１−ジメチル−トリメチレン基、１，２−ジメチル−トリメチレン基、２，２−ジメチル−トリメチレン基、１−エチル−トリメチレン基、ヘキサメチレン基、オクタメチレン基及びデカメチレン基等が挙げられ、これらの中で、エチレン基、プロピレン基、オクタメチレン基及びデカメチレン基が好ましく、例えば、エチレン基、プロピレン基、トリメチレン基、テトラメチレン基等の炭素原子数１乃至５の直鎖若しくは分岐アルキレン基がより好ましく、特にエチレン基又はプロピレン基が好ましい。「１以上のハロゲン原子で置換された炭素原子数１乃至１０の直鎖若しくは分岐アルキレン基」は、上記アルキレン基の１以上の任意の水素原子が、ハロゲン原子で置き換えられているものを意味し、特に、エチレン基又はプロピレン基の水素原子の一部又は全部がハロゲン原子で置き換えられているものが好ましい。
【００４１】
本発明において、「ハロゲン化物イオン」とは、フッ化物イオン、塩化物イオン、臭化物イオン又はヨウ化物イオンを意味する。
本発明において、「無機酸イオン」とは、炭酸イオン、硫酸イオン、リン酸イオン、リン酸水素イオン、リン酸二水素イオン、硝酸イオン、過塩素酸イオン又はホウ酸イオンを意味する。
【００４２】
放射線分解性ポリマー（Ｉ）は、下記式（Ａ）及び（Ｂ）：
【００４３】
【化８】
0006417818.tif 000009
【００４４】
（式中、Ｔａ、Ｔｂ、Ｕａ１、Ｕａ２、Ｕｂ１、Ｕｂ２及びＵｂ３、Ｑａ及びＱｂ、Ｒａ及びＲｂ、Ａｎ−、並びにｍは、上記のとおりである）
で表される化合物を含むモノマー混合物を、溶媒中にて反応（重合）させることにより得られる。
【００４５】
Ｔａ及びＴｂとしては、水素原子、メチル基又はエチル基が好ましく、水素原子又はメチル基がより好ましい。Ｕａ１、Ｕａ２、Ｕｂ１、Ｕｂ２及びＵｂ３としては、水素原子、メチル基又はエチル基が好ましく、式（ａ１）又は（Ａ）のＵａ１及びＵａ２には水素原子、式（ｂ１）又は（Ｂ）のＵｂ１、Ｕｂ２及びＵｂ３にはメチル基又はエチル基がより好ましい。
【００４６】
Ａｎ−としては、ハロゲン化物イオン、硫酸イオン、リン酸イオン、水酸化物イオン及びイソチオシアネートイオンが好ましく、ハロゲン化物イオンがより好ましい。ｍは０乃至６の整数を表すが、好ましくは０乃至３の整数を表し、より好ましくは１又は２の整数を表し、特に好ましくは１である。
【００４７】
上記式（Ａ）の具体例としては、ビニルホスホン酸、アシッドホスホオキシエチル（メタ）アクリレート、３−クロロ−２−アシッドホスホオキシプロピル（メタ）アクリレート、アシッドホスホオキシプロピル（メタ）アクリレート、アシッドホスホオキシメチル（メタ）アクリレート、アシッドホスホオキシポリオキシエチレングリコールモノ（メタ）アクリレート、アシッドホスホオキシポリオキシプロピレングリコールモノ（メタ）アクリレート等が挙げられるが、この中でもビニルホスホン酸、アシッドホスホオキシエチルメタクリレート（＝リン酸２−（メタクリロイルオキシ）エチル）及びアシッドホスホオキシポリオキシエチレングリコールモノメタアクリレートが好ましく用いられる。
【００４８】
ビニルホスホン酸、アシッドホスホオキシエチルメタクリレート（＝リン酸２−（メタクリロイルオキシ）エチル）及びアシッドホスホオキシポリオキシエチレングリコールモノメタクリレートの構造式は、それぞれ下記式（Ａ−１）〜式（Ａ−３）で表される。
【００４９】
【化９】
0006417818.tif 000010
【００５０】
これらの化合物は、合成時において、後述する一般式（Ｃ）又は（Ｄ）で表されるような、２つの官能基を有する（メタ）アクリレート化合物を含む場合がある。
【００５１】
上記式（Ｂ）の具体例としては、ジメチルアミノエチル（メタ）アクリレート、ジエチルアミノエチル（メタ）アクリレート、ジメチルアミノプロピル（メタ）アクリレート、２−（ｔ−ブチルアミノ）エチル（メタ）アクリレート、メタクロイルコリンクロリド等が挙げられるが、この中でもジメチルアミノエチル（メタ）アクリレート、メタクロイルコリンクロリド又は２−（ｔ−ブチルアミノ）エチル（メタ）アクリレートが好ましく用いられる。
【００５２】
ジメチルアミノエチルアクリレート（＝アクリル酸２−（ジメチルアミノ）エチル）、ジメチルアミノエチルメタクリレート（＝メタクリル酸２−（ジメチルアミノ）エチル）、メタクロイルコリンクロリド及び２−（ｔ−ブチルアミノ）エチルメタクリレート（＝メタクリル酸２−（ｔ−ブチルアミノ）エチルの構造式は、それぞれ下記式（Ｂ−１）〜式（Ｂ−４）で表される。
【００５３】
【化１０】
0006417818.tif 000011
【００５４】
放射線分解性ポリマー（Ｉ）は、さらに任意の第３成分が共重合していてもよい。例えば、第３成分として２以上の官能基を有する（メタ）アクリレート化合物が共重合しており、ポリマーの一部が部分的に３次元架橋していてもよい。そのような第３成分として、例えば、下記式（Ｃ）又は（Ｄ）：
【００５５】
【化１１】
0006417818.tif 000012
【００５６】
（式中、Ｔｃ、Ｔｄ及びＵｄは、それぞれ独立して、水素原子又はアミノ基で置換されていてもよい炭素原子数１乃至５の直鎖若しくは分岐アルキル基を表し、Ｒｃ及びＲｄは、それぞれ独立して、ハロゲン原子で置換されていてもよい炭素原子数１乃至１０の直鎖若しくは分岐アルキレン基を表す）で表される２官能性モノマーが挙げられる。すなわち放射線分解性ポリマー（Ｉ）は、好ましくは、このような２官能性モノマーから誘導される架橋構造を含むものである。
【００５７】
式（Ｃ）及び（Ｄ）において、Ｔｃ及びＴｄは、好ましくは、それぞれ独立して、水素原子、メチル基又はエチル基であり、より好ましくは、それぞれ独立して、水素原子又はメチル基である。
【００５８】
式（Ｃ）及び（Ｄ）において、Ｕｄは、好ましくは、水素原子、メチル基又はエチル基であり、より好ましくは、水素原子である。
【００５９】
式（Ｃ）及び（Ｄ）において、Ｒｃ及びＲｄは、好ましくは、それぞれ独立して、ハロゲン原子で置換されていてもよい炭素原子数１乃至３の直鎖若しくは分岐アルキレン基であり、より好ましくは、それぞれ独立して、エチレン基若しくはプロピレン基であるか、あるいは１つの塩素原子で置換されたエチレン基若しくはプロピレン基であり、特に好ましくは、エチレン基若しくはプロピレン基である。
【００６０】
式（Ｃ）で表される２官能性モノマーは、好ましくは、エチレングリコールジ（メタ）アクリレート、トリエチレングリコールジ（メタ）アクリレート、プロピレングリコールジ（メタ）アクリレート等が挙げられる。式（Ｄ）で表される２官能性モノマーは、好ましくは、リン酸ビス［（２−メタクリロイルオキシ）メチル］、リン酸ビス［（２−メタクリロイルオキシ）エチル］、リン酸ビス［（２−メタクリロイルオキシ）プロピル］等が挙げられる。
【００６１】
また、３官能（メタ）アクリレート化合物としては、トリアクリル酸ホスフィニリジントリス（オキシ−２，１−エタンジイル）が挙げられる。
【００６２】
これら第３成分の中でも、特に、エチレングリコールジ（メタ）アクリレート及びリン酸ビス［２−（メタクリロイルオキシ）エチル］が好ましく、その構造式は、それぞれ、下記式（Ｃ−１）及び式（Ｄ−１）で表される。
【００６３】
【化１２】
0006417818.tif 000013
【００６４】
放射線分解性ポリマー（Ｉ）には、これらの第３成分の１種又は２種以上が含まれていてもよい。上記の中でも、式（Ｄ）で表される２官能性モノマーが好ましく、特に、式（Ｄ−１）で表される２官能性モノマーが好ましい。
上記放射線分解性ポリマー（Ｉ）中における第３成分、例えば、上記式（Ｃ）又は（Ｄ）で表される２官能性モノマーから誘導される架橋構造の割合は、０モル％乃至５０モル％である。
【００６５】
式（Ａ）で表される化合物の、上記放射線分解性ポリマー（Ｉ）を形成するモノマー全体に対する割合は、２０モル％乃至８０モル％であり、好ましくは３０モル％乃至７０モル％であり、さらに好ましくは４０モル％乃至６０モル％である。また、式（Ａ）で表される化合物は、２種以上であってもよい。
式（Ｂ）で表される化合物の、上記放射線分解性ポリマー（Ｉ）を形成するモノマー全体に対する割合は、上記式（Ａ）の割合を差し引いた残部全てでも良いし、上記式（Ａ）と上記第３成分との合計割合を差し引いた残部であってもよい。また、式（Ｂ）で表される化合物は、２種以上であってもよい。
【００６６】
（コーティング膜形成用組成物の調製）
本発明に係るコーティング膜形成用組成物は、所望の放射線分解性ポリマーを、所望の溶媒にて所定の濃度に希釈することにより調製してもよい。
【００６７】
本発明に係るコーティング膜形成用組成物に含まれる溶媒としては、水、リン酸緩衝生理食塩水（ＰＢＳ）、アルコールが挙げられる。アルコールとしては、炭素数２乃至６のアルコール、例えば、エタノール、プロパノール、イソプロパノール、１−ブタノール、２−ブタノール、イソブタノール、ｔ−ブタノール、１−ペンタノール、２−ペンタノール、３−ペンタノール、１−ヘプタノール、２−ヘプタノール、２，２−ジメチル−１−プロパノール（＝ネオペンチルアルコール）、２−メチル−１−プロパノール、２−メチル−１−ブタノール、２−メチル−２−ブタノール（＝ｔ−アミルアルコール）、３−メチル−１−ブタノール、３−メチル−３−ペンタノール、シクロペンタノール、１−ヘキサノール、２−ヘキサノール、３−ヘキサノール、２，３−ジメチル−２−ブタノール、３，３−ジメチル−１−ブタノール、３，３−ジメチル−２−ブタノール、２−エチル−１−ブタノール、２−メチル−１−ペンタノール、２−メチル−２−ペンタノール、２−メチル−３−ペンタノール、３−メチル−１−ペンタノール、３−メチル−２−ペンタノール、３−メチル−３−ペンタノール、４−メチル−１−ペンタノール、４−メチル−２−ペンタノール、４−メチル−３−ペンタノール及びシクロヘキサノールが挙げられ、単独で又はそれらの組み合わせの混合溶媒を用いてもよいが、放射線分解性ポリマーの溶解の観点から、水、ＰＢＳ及びエタノールから選ばれるのが好ましい。
【００６８】
さらに本発明に係るコーティング膜形成用組成物は、放射線分解性ポリマー含有ワニスから調製してもよい。一の実施態様では、放射線分解性ポリマー（Ｉ）含有ワニスは、上記式（Ａ）及び（Ｂ）で表される化合物を、溶媒中で、化合物の合計濃度０．０１質量％乃至４質量％にて反応（重合）させる工程を含む製造方法により調製することができる。以下、放射線分解性ポリマー（Ｉ）の合成方法の詳細を例として記述する。なお、放射線分解性ポリマー（Ｉ）以外の放射線分解性ポリマーも、上記のようなエチレン性不飽和モノマーを用いて、同様の手順又は公知の手順に従い合成できることは、当業者であれば理解できよう。
【００６９】
放射線分解性ポリマー（Ｉ）の合成方法としては、一般的なアクリルポリマー又はメタクリルポリマー等の合成方法であるラジカル重合、アニオン重合、カチオン重合などの方法により合成することができる。その形態は溶液重合、懸濁重合、乳化重合、塊状重合など種々の方法が可能である。
【００７０】
重合反応における溶媒としては、水、リン酸緩衝液又はエタノール等のアルコール又はこれらを組み合わせた混合溶媒でもよいが、水又はエタノールを含むことが望ましい。さらには水又はエタノールを１０質量％以上１００質量％以下含むことが好ましい。さらには水又はエタノールを５０質量％以上１００質量％以下含むことが好ましい。さらには水又はエタノールを８０質量％以上１００質量％以下含むことが好ましい。さらには水又はエタノールを９０質量％以上１００質量％以下含むことが好ましい。好ましくは水とエタノールの合計が１００質量％である。
【００７１】
反応濃度としては、例えば放射線分解性ポリマー（Ｉ）の場合、上記式（Ａ）及び（Ｂ）で表される化合物の反応溶媒中の濃度を、０．０１質量％乃至４質量％とすることが好ましい。濃度が４質量％以上であると、例えば式（Ａ）で表されるリン酸基の有する強い会合性により放射線分解性ポリマー（Ｉ）が反応溶媒中でゲル化してしまう場合がある。濃度０．０１質量％以下では、得られたワニスの濃度が低すぎるため、十分な膜厚のコーティング膜を得るためのコーティング膜形成用組成物の作成が困難である。濃度が、０．０１質量％乃至３質量％、例えば３質量％又は２質量％であることがより好ましい。
【００７２】
また放射線分解性ポリマー（Ｉ）の合成においては、例えば式（１）に記載の酸性リン酸エステル単量体（ハーフ塩）を作成後、重合して放射線分解性ポリマー（Ｉ）を作製してもよい。
【００７３】
【化１３】
0006417818.tif 000014
【００７４】
リン酸基含有モノマーは会合し易いモノマーのため、反応系中に滴下されたとき、速やかに分散できるように反応溶媒中に少量ずつ滴下してもよい。
【００７５】
さらに、反応溶媒はモノマー及びポリマーの溶解性を上げるために加温（例えば４０℃乃至１００℃）してもよい。
【００７６】
重合反応を効率的に進めるためには、重合開始剤を使用することが望ましい。重合開始剤の例としては、２，２’−アゾビス（イソブチロニトリル）、２，２’−アゾビス（２−メチルブチロニトリル）、２，２’−アゾビス（２，４−ジメチルバレロニトリル）、４，４’−アゾビス（４−シアノ吉草酸）、２，２’−アゾビス（２，４−ジメチルバレロニトリル）、２，２’−アゾビス（４−メトキシ−２，４−ジメチルバレロニトリル）、２，２’−アゾビス（イソブチロニトリル）、１，１’−アゾビス（シクロヘキサン−１−カルボニトリル）、１−［（１−シアノ−１−メチルエチル）アゾ］ホルムアミド、２，２’−アゾビス［２−（２−イミダゾリン−２−イル）プロパン］二塩酸塩、２，２’−アゾビス［２−（２−イミダゾリン−２−イル)プロパン］、２，２’−アゾビス（２−メチルプロピオンアミジン）二塩酸塩、２，２’−アゾ（２−メチル−Ｎ−（２−ヒドロキシエチル）プロピオンアミド（和光純薬社製品名；ＶＡ−０８６、１０時間半減期温度；８６℃）、過酸化ベンゾイル（ＢＰＯ）、２，２’−アゾビス（Ｎ−（２−カルボキシエチル）−２−メチルプロピオンアミジン）ｎ−水和物（和光純薬社製品名；ＶＡ−０５７、１０時間半減期温度；５７℃）、４，４’−アゾビス（４−シアノペンタノイックアシド）（和光純薬社製品名；ＶＡ−５０１）、２，２’−アゾビス［２−（２−イミダゾリジン−２−イル）プロパン］ジヒドロクロリド（和光純薬社製品名；ＶＡ−０４４、１０時間半減期温度；４４℃）、２，２’−アゾビス［２−（２−イミダゾリジン−２−イル）プロパン］ジスルファートジヒドレート（和光純薬社製品名；ＶＡ−０４６Ｂ、１０時間半減期温度；４６℃）、２，２’−アゾビス［２−（２−イミダゾリジン−２−イル）プロパン］（和光純薬社製品名；ＶＡ−０６１、１０時間半減期温度；６１℃）、２，２’−アゾビス（２−アミジノプロパン）ジヒドロクロリド（和光純薬社製品名；Ｖ−５０、１０時間半減期温度；５６℃）、ペルオキソ二硫酸又はｔ−ブチルヒドロペルオキシド等が用いられるが、この中でもイオンバランス、水への溶解性を考慮して２，２’−アゾ（２−メチル−Ｎ−（２−ヒドロキシエチル）プロピオンアミド、２，２’−アゾビス（Ｎ−（２−カルボキシエチル）−２−メチルプロピオンアミジン）ｎ−水和物、４，４’−アゾビス（４−シアノペンタノイックアシッド）、２，２’−アゾビス［２−（２−イミダゾリジン−２−イル）プロパン］ジヒドロクロリド、２，２’−アゾビス［２−（２−イミダゾリジン−２−イル）プロパン］ジスルファートジヒドレート、２，２’−アゾビス［２−（２−イミダゾリジン−２−イル）プロパン］又は２，２’−アゾビス（２−アミジノプロパン）ジヒドロクロリド又はペルオキソ二硫酸の何れかを用いることが望ましい。
【００７７】
重合開始剤の添加量としては、重合に用いられるモノマーの合計重量に対し、０．０５質量％〜１０質量％である。
【００７８】
反応条件は反応容器をオイルバス等で５０℃乃至２００℃に加熱し、1時間乃至４８時間、より好ましくは８０℃乃至１５０℃、５時間乃至３０時間攪拌を行うことで、重合反応が進み放射線分解性ポリマー（Ｉ）が得られる。反応雰囲気は窒素雰囲気が好ましい。
【００７９】
反応手順としては、全反応物質を室温の反応溶媒に全て入れてから、上記温度に加熱して重合させてもよいし、あらかじめ加温した溶媒中に、反応物質の混合物全部又は一部を少々ずつ滴下してもよい。
【００８０】
後者の反応手順によれば、放射線分解性ポリマー（Ｉ）含有ワニスは、上記式（Ａ）及び（Ｂ）で表される化合物、溶媒及び重合開始剤を含む混合物を、重合開始剤の１０時間半減期温度より高い温度に保持した溶媒に滴下し、反応（重合）させる工程を含む製造方法により調製することができる。
【００８１】
この実施態様では、上記の反応手順と温度条件を採用することにより、上記式（Ａ）及び（Ｂ）で表される化合物の反応溶媒中の濃度を、例えば、０．０１質量％乃至１０質量％とすることができる。この実施態様では、濃度が４質量％を超えても、反応前に滴下相及び反応相が透明均一な溶液となり、反応後の放射線分解性ポリマー（Ｉ）の反応溶媒中でのゲル化を抑制することができる。この実施態様におけるその他の条件は、上記と同様である。
【００８２】
放射線分解性ポリマー（Ｉ）の分子量は数千から数百万程度であれば良く、好ましくは５，０００乃至５，０００，０００である。さらに好ましくは、１０，０００乃至２，０００，０００である。また、ランダム共重合体、ブロック共重合体、グラフト共重合体のいずれでも良く、該放射線分解性ポリマー（Ｉ）を製造するための共重合反応それ自体には特別の制限はなく、ラジカル重合やイオン重合や光重合、マクロマー、乳化重合を利用した重合等の公知の溶液中で合成される方法を使用できる。これらは目的の用途によって、放射線分解性ポリマー（Ｉ）のうちいずれかを単独使用することもできるし、複数の放射線分解性ポリマー（Ｉ）を混合し、且つその比率は変えて使用することもできる。
【００８３】
また、このようにして製造される種々の放射線分解性ポリマー（Ｉ）は、２次元ポリマーでも３次元ポリマーであってもよく、水を含有する溶液に分散した状態である。つまり、これらのポリマーを含むワニスでは、不均一なゲル化や白濁沈殿ができることは好ましくはなく、透明なワニス、分散コロイド状のワニス、若しくはゾルであるのが好ましい。
【００８４】
放射線分解性ポリマー（Ｉ）は、その分子内にカチオン、アニオンの両方を有するため、イオン結合によるポリマー同士が結合し、ゾルとなる場合がある。また前記のように、例えば、第３成分として２以上の官能基を有する（メタ）アクリレート化合物が共重合している放射線分解性ポリマー（Ｉ）の場合、その一部が部分的に３次元架橋してゾルとなる場合があるが、本発明に係るコーティング膜形成用組成物として用いることができる。
【００８５】
本発明に係るコーティング膜形成用組成物中の固形分の濃度としては、均一にコーティング膜を形成させるために、０．０１乃至５０質量％が望ましい。また、コーティング膜形成用組成物中の放射線分解性ポリマーの濃度としては、好ましくは０．０１乃至４質量％、より好ましくは０．０１乃至３質量％、特に好ましくは０．０１乃至２質量％、さらに好ましくは０．０１乃至１質量％である。放射線分解性ポリマーの濃度が０．０１質量％以下であると、得られるコーティング膜形成用組成物の放射線分解性ポリマーの濃度が低すぎて十分な膜厚のコーティング膜が形成できず、４質量％以上であると、コーティング膜形成用組成物の保存安定性が悪くなり、溶解物の析出やゲル化が起こる可能性がある。
【００８６】
さらに本発明のコーティング膜形成用組成物は、上記放射線分解性ポリマーと溶媒の他に、必要に応じて得られるコーティング膜の性能を損ねない範囲で他の物質を添加することもできる。他の物質としては、防腐剤、界面活性剤、基材との密着性を高めるプライマー、防カビ剤及び糖類等が挙げられる。
【００８７】
本発明に係るコーティング膜形成用組成物中の放射線分解性ポリマー（特に、放射線分解性ポリマー（Ｉ））のイオンバランスを調節するために、本発明のコーティング膜を得る際には、さらにコーティング膜形成用組成物中のｐＨを予め調整する工程を含んでいてもよい。ｐＨ調整は、例えば上記放射線分解性ポリマーと溶媒を含む組成物にｐＨ調整剤を添加し、該組成物のｐＨを３．５〜８．５、さらに好ましくは４．０〜８．０とすることにより実施してもよい。使用しうるｐＨ調整剤の種類及びその量は、上記放射線分解性ポリマーの濃度や、そのアニオンとカチオンの存在比等に応じて適宜選択される。ｐＨ調整剤の例としては、アンモニア、ジエタノールアミン、ピリジン、Ｎ−メチル−Ｄ−グルカミン、トリス（ヒドロキシメチル）アミノメタン等の有機アミン；水酸化カリウム、水酸化ナトリウム等のアルカリ金属水酸化物；塩化カリウム、塩化ナトリウム等のアルカリ金属ハロゲン化物；硫酸、リン酸、塩酸、炭酸等の無機酸又はそのアルカリ金属塩；コリン等の４級アンモニウムカチオン、あるいはこれらの混合物（例えば、リン酸緩衝生理食塩水等の緩衝液）を挙げることができる。これらの中でも、アンモニア、ジエタノールアミン、水酸化ナトリウム、コリン、Ｎ−メチル−Ｄ−グルカミン、トリス（ヒドロキシメチル）アミノメタンが好ましく、特にアンモニア、ジエタノールアミン、水酸化ナトリウム及びコリンが好ましい。
【００８８】
（基体）
そのようにして得られるコーティング膜形成用組成物を基体に塗布する。基体としては、ガラス、金属含有化合物若しくは半金属含有化合物、活性炭又は樹脂を挙げることができる。金属含有化合物若しくは半金属含有化合物は、例えば基本成分が金属酸化物で、高温での熱処理によって焼き固めた焼結体であるセラミックス、シリコンのような半導体、金属酸化物若しくは半金属酸化物（シリコン酸化物、アルミナ等）、金属炭化物若しくは半金属炭化物、金属窒化物若しくは半金属窒化物（シリコン窒化物等）、金属ホウ化物若しくは半金属ホウ化物などの無機化合物の成形体など無機固体材料、アルミニウム、ニッケルチタン、ステンレス（ＳＵＳ３０４、ＳＵＳ３１６、ＳＵＳ３１６Ｌ等）が挙げられる。
【００８９】
樹脂としては、天然樹脂又は合成樹脂いずれでもよく、天然樹脂としてはセルロース、三酢酸セルロース（ＣＴＡ）、デキストラン硫酸を固定化したセルロース等、合成樹脂としてはポリアクリロニトリル（ＰＡＮ）、ポリエステル系ポリマーアロイ（ＰＥＰＡ）、ポリスチレン（ＰＳ）、ポリスルホン（ＰＳＦ）、ポリエチレンテレフタレート（ＰＥＴ）、ポリメチルメタクリレート（ＰＭＭＡ）、ポリビニルアルコール（ＰＶＡ）、ポリウレタン（ＰＵ）、エチレンビニルアルコール（ＥＶＡＬ）、ポリエチレン（ＰＥ）、ポリエステル（ＰＥ）、ポリプロピレン（ＰＰ）、ポリフッ化ビニリデン（ＰＶＤＦ）、各種イオン交換樹脂又はポリエーテルスルホン（ＰＥＳ）等が好ましく用いられる。本発明のコーティング膜は、低温乾燥にて形成できるため、耐熱性が低い樹脂等にも適用可能である。
【００９０】
基体の形態は特に制限されず、基板、繊維、粒子、ゲル形態、多孔質形態等が挙げられ、形状は平板でも曲面でもよい。
【００９１】
（塗布）
上記のコーティング膜形成用組成物を基体の表面の少なくとも一部に塗布する。塗布方法としては特に制限は無く、通常のスピンコート、ディップコート、溶媒キャスト法等の塗布法が用いられる。
【００９２】
＜工程（２）：乾燥工程＞
次いで、コーティング膜形成用組成物が塗布された基体を乾燥させ、コーティング膜を形成する。乾燥工程は、大気下又は真空下にて、温度−２００℃乃至２００℃の範囲内で行なう。乾燥工程により、上記コーティング膜形成用組成物中の溶媒が除去され、放射線分解性ポリマーが基体へ固着する。例えば、放射線分解性ポリマー（Ｉ）を用いた場合、ポリマーの式（ａ１）及び式（ｂ１）同士がイオン結合を形成して基体へ完全に固着する。
【００９３】
コーティング膜は、例えば室温（１０℃乃至３５℃、例えば２５℃）での乾燥でも形成することができるが、より迅速にコーティング膜を形成させるために、例えば４０℃乃至５０℃にて乾燥させてもよい。またフリーズドライ法による極低温〜低温（−２００℃乃至−３０℃前後）での乾燥工程を用いてもよい。フリーズドライは真空凍結乾燥と呼ばれ、通常乾燥させたいものを冷媒で冷却し、真空状態にて溶媒を昇華により除く方法である。フリーズドライで用いられる一般的な冷媒は、ドライアイスとメタノールを混合媒体（−７８℃）、液体窒素（−１９６℃）等が挙げられる。
【００９４】
乾燥温度が−２００℃以下であると、一般的ではない冷媒を使用しなければならず汎用性に欠けることと、溶媒昇華のために乾燥に長時間を要し効率が悪い。乾燥温度が２００℃以上であると、コーティング膜表面のイオン結合反応が進みすぎて該表面が親水性を失い、生体物質付着抑制能が発揮されない。より好ましい乾燥温度は１０℃乃至１８０℃、より好ましい乾燥温度は２５℃乃至１５０℃である。
【００９５】
乾燥後、該コーティング膜上に残存する不純物、未反応モノマー等を無くすため、さらには膜中の放射線分解性ポリマーのイオンバランスを調節するために、水及び電解質を含む水溶液から選ばれる１以上の溶媒で流水洗浄又は超音波洗浄等で洗浄してもよい。上記水及び電解質を含む水溶液は例えば４０℃乃至９５℃の範囲で加温されたものでもよい。電解質を含む水溶液は、ＰＢＳ、生理食塩水（塩化ナトリウムのみを含むもの）、ダルベッコリン酸緩衝生理食塩水、トリス緩衝生理食塩水、ＨＥＰＥＳ緩衝生理食塩水及びベロナール緩衝生理食塩水が好ましく、ＰＢＳが特に好ましい。
【００９６】
しかしながら、好ましくは、工程（２）（乾燥工程）の後で、かつ工程（３）（滅菌工程）の前には、上記のような基体を洗浄する工程を含まない。あるいは、滅菌工程に付される前のコーティング膜の膜厚を、好ましくは５００〜５０Å、より好ましくは４００〜１００Åの範囲とする。洗浄工程を行わないことにより、あるいは所定の膜厚を維持することにより、基体上に形成したコーティング膜に残る不純物や未反応モノマー等が、滅菌工程で照射される放射線（γ線）によって発生するラジカル（ｅ・）やパーオキサイド（ＲＯＯ・）をトラップし、コーティング膜自体の分解・劣化が抑制される。
【００９７】
＜工程（３）：滅菌工程＞
次いで、コーティング膜が形成された基体を放射線による滅菌に付す。本発明において放射線による滅菌とは、γ線、Ｘ線、又は電子線の照射による滅菌方法を意味し、好ましくはγ線又はＸ線、より好ましくはγ線の照射による滅菌方法を意味する。放射線による滅菌は、被滅菌物（コーティング膜が形成された基体）を容器に密封した最終梱包形態で滅菌処理ができ、また常温で滅菌処理することができるため、加熱法（例えば、高圧蒸気法、乾熱法）による滅菌のように高温処理によって引き起こされる材質変化や破損の心配がなく、また、ガス法（例えば、酸化エチレンガス法）による滅菌のように有毒ガス等の有害残留物の心配もなく安全な滅菌方法である。さらに、放射線による滅菌は、滅菌工程の管理が容易で、多量の製品を連続に同一の条件で滅菌処理が出来る等の優れた点が多い。
【００９８】
γ線の照射線量は、通常採用されている線量でよく、例えば、５〜４０ｋＧｙ程度の照射で十分であり、好ましくは、１０〜２０ｋＧｙがよい。
【００９９】
最終梱包形態の典型的な例としては、被滅菌物（コーティング膜が形成された基体）をガス不透過性材料製容器で密封する形態が挙げられる、ガス不透過性材料としては、酸素透過度が１ｃｍ３／（ｍ２・２４ｈ・ａｔｍ）以下、水蒸気透過度が５ｇ／（ｍ２・２４ｈ・ａｔｍ）であるものが好ましく、例えばポリ塩化ビニリデン、ポリビニルアルコール、ポリアミド、ポリエステル等の未延伸または延伸フィルムまたはシート、あるいはこれらの樹脂をコーティングしたフィルムまたはシート、またはこれらのフィルムをラミネートしたフィルムまたはシート、あるいはポリエステル／アルミニウム／ポリエチレンのラミネートフィルムまたはシート、ポリエチレンテレフタレート／ポリエチレン／アルミニウム／ポリエチレン若しくはナイロン／ポリエチレン／アルミニウム／ポリエチレンの４層構造のラミネートフィルム、アルミニウム箔、アルミニウム蒸着膜等の金属箔、金属蒸着膜、あるいはそのラミネート製品等が挙げられる。特に、ポリエチレンテレフタレート／ポリエチレン／アルミニウム／ポリエチレン若しくはナイロン／ポリエチレン／アルミニウム／ポリエチレンの４層構造のラミネートフィルムが好ましい。
【０１００】
工程（１）〜（３）を順次実施することにより、本発明の滅菌済コーティング膜が形成される。得られたコーティング膜は、放射線滅菌工程を経ているにも関わらず、その放射線分解性ポリマーによりもたらされる機能（例えば、生体物質付着抑制機能）を充分に発揮することができる。
【０１０１】
工程（３）（滅菌工程）の後、滅菌済コーティング膜上に残存する不純物、未反応モノマー、又は放射線照射による分解物等を無くすため、さらには膜中の放射線分解性ポリマーのイオンバランスを調節するために、水及び電解質を含む水溶液から選ばれる１以上の溶媒で流水洗浄又は超音波洗浄等で洗浄してもよい。上記水及び電解質を含む水溶液は例えば４０℃乃至９５℃の範囲で加温されたものでもよい。電解質を含む水溶液は、ＰＢＳ、生理食塩水（塩化ナトリウムのみを含むもの）、ダルベッコリン酸緩衝生理食塩水、トリス緩衝生理食塩水、ＨＥＰＥＳ緩衝生理食塩水及びベロナール緩衝生理食塩水が好ましく、ＰＢＳが特に好ましい。また滅菌工程後の洗浄は、製造者が実施してもよいが、ユーザーが実施してもよい。滅菌及び洗浄後の滅菌済コーティング膜の膜厚は、好ましくは１５０〜５Å、より好ましくは７５〜２０Åの範囲となる。
【０１０２】
本発明の滅菌済コーティング膜は、好ましくは、生体物質の付着抑制能を有する。生体物質の付着抑制能は、上述の放射線分解性ポリマーによりもたらされる。
【０１０３】
生体物質としては、蛋白質、糖、核酸及び細胞又はそれらの組み合わせが挙げられる。例えば蛋白質としてはフィブリノゲン、牛血清アルブミン（ＢＳＡ）、ヒトアルブミン、各種グロブリン、β−リポ蛋白質、各種抗体（ＩｇＧ、ＩｇＡ、ＩｇＭ）、ペルオキシダーゼ、各種補体、各種レクチン、フィブロネクチン、リゾチーム、フォン・ヴィレブランド因子（ｖＷＦ）、血清γ−グロブリン、ペプシン、卵白アルブミン、インシュリン、ヒストン、リボヌクレアーゼ、コラーゲン、シトクロームｃ、例えば糖としてはグルコース、ガラクトース、マンノース、フルクトース、ヘパリン、ヒアルロン酸、例えば核酸としてはデオキシリボ核酸（ＤＮＡ）、リボ核酸（ＲＮＡ）、例えば細胞としては線維芽細胞、骨髄細胞、Ｂリンパ球、Ｔリンパ球、好中球、赤血球、血小板、マクロファージ、単球、骨細胞、骨髄細胞、周皮細胞、樹枝状細胞、ケラチノサイト、脂肪細胞、間葉細胞、上皮細胞、表皮細胞、内皮細胞、血管内皮細胞、肝実質細胞、軟骨細胞、卵丘細胞、神経系細胞、グリア細胞、ニューロン、オリゴデンドロサイト、マイクログリア、星状膠細胞、心臓細胞、食道細胞、筋肉細胞（例えば、平滑筋細胞又は骨格筋細胞）、膵臓ベータ細胞、メラニン細胞、造血前駆細胞、単核細胞、胚性幹細胞（ＥＳ細胞）、胚性腫瘍細胞、胚性生殖幹細胞、人工多能性幹細胞（ｉＰＳ細胞）、神経幹細胞、造血幹細胞、間葉系幹細胞、肝幹細胞、膵幹細胞、筋幹細胞、生殖幹細胞、腸幹細胞、癌幹細胞、毛包幹細胞、及び各種細胞株（例えば、ＨＣＴ１１６、Ｈｕｈ７、ＨＥＫ２９３（ヒト胎児腎細胞）、ＨｅＬａ（ヒト子宮頸癌細胞株）、ＨｅｐＧ２（ヒト肝癌細胞株）、ＵＴ７／ＴＰＯ（ヒト白血病細胞株）、ＣＨＯ（チャイニーズハムスター卵巣細胞株）、ＭＤＣＫ、ＭＤＢＫ、ＢＨＫ、Ｃ−３３Ａ、ＨＴ−２９、ＡＥ−１、３Ｄ９、Ｎｓ０／１、Ｊｕｒｋａｔ、ＮＩＨ３Ｔ３、ＰＣ１２、Ｓ２、Ｓｆ９、Ｓｆ２１、Ｈｉｇｈ  Ｆｉｖｅ、Ｖｅｒｏ）等が挙げられ、本発明のコーティング膜は、特に血小板に対して高い付着抑制能を有する。又本発明のコーティング膜は、蛋白質、糖が混在する血清に対して特に高い付着抑制能を有する。
【０１０４】
本発明のコーティング膜は、生体物質の付着抑制能を有するので、医療用基材用コーティング膜として好適に用いることができる。例えば、白血球除去フィルター、輸血フィルター、ウイルス除去フィルター、微小凝血塊除去フィルター、血液浄化用モジュール、人工心臓、人工肺、血液回路、人工血管、血管バイパスチューブ、医療用チューブ、人工弁、カニューレ、ステント、カテーテル、血管内カルーテル、バルーンカテーテル、ガイドワイヤー、縫合糸、留置針、シャント、人工関節、人工股関節、血液バッグ、血液保存容器、手術用補助器具、癒着防止膜、創傷被覆材などにおいて好適に用いることができる。ここで、血液浄化用モジュールとは、血液を体外に循環させて、血中の老廃物や有害物質を取り除く機能を有したモジュールのことをいい、人工腎臓、毒素吸着フィルターやカラムなどが挙げられる。
【０１０５】
また、本発明のコーティング膜は、フラスコ、ディッシュ、プレート等の細胞培養容器や、蛋白質の付着を抑えた各種研究用器具のコーティング膜として有用である。
【０１０６】
また、本発明のコーティング膜は、化粧品用材料、コンタクトレンズケア用品用材料、スキンケア用繊維加工剤、生化学研究用診断薬用材料、臨床診断法で広く用いられている酵素免疫測定（ＥＬＩＳＡ）法やラテックス凝集法における非特異的吸着を抑制するためのブロッキング剤、酵素や抗体などの蛋白質を安定化するための安定化剤としても有用である。
【０１０７】
さらに本発明のコーティング膜は、トイレタリー、パーソナルケア用品、洗剤、医薬品、医薬部外品、繊維、防汚材向けのコーティング膜としても有用である。
【０１０８】
≪滅菌済コーティング膜の製法≫
さらに本発明は、（１）放射線分解性ポリマーと、溶媒とを含むコーティング膜形成用組成物を基体に塗布する工程；
（２）基体を乾燥させ、コーティング膜を形成する工程；及び、
（３）基体を放射線による滅菌に付す工程、
を含み、かつ工程（１）〜（３）が順次実施される、滅菌済コーティング膜の製法に関する。また、本発明の製法は、好ましくは、工程（２）の後で、かつ工程（３）の前に、基体を洗浄する工程を含まず、さらに好ましくは、そして工程（３）の後で、基体を洗浄する工程を含む。放射線分解性ポリマー、溶媒及び基体等の具体例や、各工程の具体的な態様は、上記のとおりである。
【実施例】
【０１０９】
以下、合成例、実施例に基づいて、本発明をさらに詳細に説明するが本発明はこれらに
限定されない。
【０１１０】
＜重量平均分子量の測定方法＞
下記合成例に示す重量平均分子量はGel Filtration Chromatography（以下、ＧＦＣと略称する）による測定結果である。測定条件等は次のとおりである。
（測定条件）
・装置：Prominence（島津製作所製）
・ＧＦＣカラム：TSKgel GMPWXL （７．８ｍｍＩ．Ｄ．×３０ｃｍ）×２本
・流速：１．０ ｍｌ／ｍｉｎ
・溶離液：イオン性水溶液
・カラム温度：４０℃
・検出器：ＲＩ
・注入濃度：ポリマー固形分０．１質量％
・注入量：１００ ｕＬ
・検量線：三次近似曲線
・標準試料：ポリエチレンオキサイド（Agilent社製）×１０種
【０１１１】
＜合成例１＞
アシッドホスホオキシエチルメタアクリレート（製品名；ホスマーＭ、ユニケミカル（株）製、乾固法１００℃・１時間における不揮発分：９１．８％、アシッドホスホオキシエチルメタクリレート（４４．２質量％）、リン酸ビス［２−（メタクリロイルオキシ）エチル］（２８．６質量％）、その他の物質（２７．２質量％）の混合物）６．００ｇに純水１２．４０ｇを加え十分に溶解した。次いで、エタノール１２．４０ｇ、メタクリル酸２−（ジメチルアミノ）エチル４．１２ｇ（東京化成工業（株）製）、２，２’−アゾ（２−メチル−Ｎ−（２−ヒドロキシエチル）プロピオンアミド）(製品名；ＶＡ−０８６、和光純薬工業（株）製)０．１０ｇを２０℃以下に保ちながら、ホスマーＭの水溶液に順に加えた。十分に攪拌して均一となった上記全てのものが入った混合液を、滴下ロートに導入した。一方で、別途純水４７１．１３ｇ、エタノール３７．２０ｇを冷却管付きの３つ口フラスコに入れ、これを窒素フローし、撹拌しながらリフラックス温度まで昇温した。この状態を維持しつつ、上記混合液を導入した滴下ロートを３つ口フラスコにセットし、０．５時間かけて混合液を純水とエタノールの沸騰液内に滴下した。滴下後、２４時間上記環境を維持した状態で加熱撹拌することで固形分約２質量％の放射線分解性ポリマー含有ワニス５０６．０５ｇを得た。得られた透明液体のＧＦＣにおける重量平均分子量は約８１０，０００であった。
【０１１２】
（シリコンウェハの準備）
半導体評価用の市販のシリコンウエハをそのまま用いた。
【０１１３】
（ＰＥＳフィルム）
バーコート法により作成された、市販のポリエーテルスルホン（ＰＥＳ）のフィルム（約０．１ｍｍ）を約１ｃｍ角にカットしたものをＰＥＳフィルムとした。
【０１１４】
（ＱＣＭセンサー（ＰＥＳ）の作成）
Ａｕ蒸着された水晶振動子（Ｑ−Ｓｅｎｓｅ，ＱＳＸ３０４）を、ＵＶ／オゾン洗浄装置（ＵＶ２５３Ｅ、フィルジェン株式会社製）を用いて１０分間洗浄し、直後に１−デカンチオール（東京化成工業（株）製）０．１０１２ｇをエタノール１００ｍｌに溶解した溶液中に２４時間浸漬した。エタノールでセンサー表面を洗浄後自然乾燥し、ポリ（オキシ−１，４−フェニレンスルホニル−１，４−フェニレン）（Ａｌｄｒｉｃｈ社製）１．００ｇを１，１，２，２−テトラクロロエタン９９．００ｇに溶解したワニスをスピンコーターにて３５００ｒｐｍ／３０ｓｅｃで膜センサー側にスピンコートし、２０５℃／１ｍｉｎ乾燥することでＱＣＭセンサー（ＰＥＳ）とした。
【０１１５】
＜コーティング膜調製例１＞
上記合成例１で得られた放射線分解性ポリマー体含有ワニス１．００ｇに、純水５．１０ｇ、エタノール０．５７ｇを加えて十分に攪拌し、コーティング膜形成組成物を調製した。得られたコーティング膜形成組成物中に、上記ＰＥＳフィルム又はシリコンウェハをディップし、オーブンにて４５℃、１２時間乾燥させた。その後、コーティング膜上に付着している未硬化の膜形成組成物をＰＢＳと純水で十分に洗浄を行って、コーティング膜が形成されたＰＥＳフィルム又はシリコンウェハを得た。上記シリコンウェハを用いて光学式干渉膜厚計でコーティング膜の膜厚を確認したところ６５Åであった。
また、上記コーティング膜形成組成物を３５００ｒｐｍ／３０ｓｅｃでＱＣＭセンサー（ＰＥＳ）にスピンコートし、乾燥工程として４５℃のオーブンで１２時間ベークした。その後、洗浄工程として過剰についた未硬化のコーティング膜形成組成物をＰＢＳと超純水にて各２回ずつ洗浄し、表面処理済みＱＣＭセンサー（ＰＥＳ）とした。
【０１１６】
＜コーティング膜調製例２＞
上記合成例１で得られた放射線分解性ポリマー含有ワニス１．００ｇに、純水５．１０ｇ、エタノール０．５７ｇを加えて十分に攪拌し、コーティング膜形成組成物を調製した。得られたコーティング膜形成組成物中に、上記ＰＥＳフィルム又はシリコンウェハをディップし、オーブンにて４５℃、１２時間乾燥させた。上記シリコンウェハを用いて光学式干渉膜厚計でコーティング膜の膜厚を確認したところ３１３Åであった。
【０１１７】
＜実施例１＞
コーティング膜調製例２によってコーティング済みのＰＥＳフィルム、シリコンウェハを遮光・防湿・酸素バリヤー性を持つアルミ/ＰＥＴラミネートフィルムからなるチャック付ガス不透過性包装容器（製品名；ラミジップＡＬ−２２、生産日本社製）に入れ、大気雰囲気下で密封し、約２４時間以上放置してからガンマ線を１５ｋＧｙ照射し滅菌を行った。
その後、コーティング膜上に付着している未硬化の膜形成組成物をＰＢＳと純水で十分に洗浄を行って、コーティング膜が形成されたコーティング済みのＰＥＳフィルム、シリコンウェハを得た。
【０１１８】
＜比較例１＞
コーティング膜調製例１によってコーティング済みのＰＥＳフィルム、ＱＣＭセンサー（ＰＥＳ）、シリコンウェハを遮光・防湿・酸素バリヤー性を持つアルミ/ＰＥＴラミネートフィルムからなるチャック付ガス不透過性包装容器（製品名；ラミジップＡＬ−２２、生産日本社製）に入れ、大気雰囲気下で密封し、約２４時間以上放置してからガンマ線を１５ｋＧｙ照射し滅菌を行った。
その後、コーティング膜上に付着している未硬化の膜形成組成物をＰＢＳと純水で十分に洗浄を行って、コーティング膜が形成されたコーティング済みのＰＥＳフィルム、ＱＣＭセンサー（ＰＥＳ）、シリコンウェハを得た。
【０１１９】
＜比較例２＞
コーティングをしなかったＰＥＳフィルム、ＱＣＭセンサー（ＰＥＳ）、シリコンウェハを遮光・防湿・酸素バリヤー性を持つアルミ/ＰＥＴラミネートフィルムからなるチャック付ガス不透過性包装容器（製品名；ラミジップＡＬ−２２、生産日本社製）に入れ、大気雰囲気下で密封した。
その後、表面に付着している不純物をＰＢＳと純水で十分に洗浄を行って、ＰＥＳフィルム、ＱＣＭセンサー（ＰＥＳ）、シリコンウェハを得た。
【０１２０】
＜参考例１＞
コーティング膜調製例１によってコーティング済みのＰＥＳフィルム、ＱＣＭセンサー（ＰＥＳ）、シリコンウェハを遮光・防湿・酸素バリヤー性を持つアルミ/ＰＥＴラミネートフィルムからなるチャック付ガス不透過性包装容器（製品名；ラミジップＡＬ−２２、生産日本社製）に入れ、大気雰囲気下で密封した。
その後、コーティング膜上に付着している未硬化の膜形成組成物をＰＢＳと純水で十分に洗浄を行って、コーティング膜が形成されたコーティング済みのＰＥＳフィルム、ＱＣＭセンサー（ＰＥＳ）、シリコンウェハを得た。
【０１２１】
[血小板付着実験]
（血小板溶液の調製）
３．８質量％クエン酸ナトリウム溶液０．５ｍＬに対して、健康なボランティアより採血した血液４．５ｍＬを混和した後、遠心分離にて［冷却遠心機５９００（（株）久保田製作所製）、１０００ｒｐｍ／１０分、室温］上層の多血小板血漿（ＰＲＰ）を回収した。引き続き、下層について遠心分離を行い（上記遠心機、３５００ｒｐｍ／１０分、室温）、上層の乏血小板血漿（ＰＰＰ）を回収した。多項目自動赤血球分析装置（ＸＴ−２０００ｉ、シスメックス（株）製）にてＰＲＰの血小板数を計測後、ＰＰＰを用いてＰＲＰの血小板濃度が３０×１０４ｃｅｌｌｓ／μＬになるように調製した。
【０１２２】
（血小板付着実験）
各実施例、比較例及び参考例のＰＥＳフィルム又はシリコンウェハを２４穴平底マイクロプレート（コーニング社製）に配置した。これらの基板を配置したプレートのウェル内に、上記血小板濃度に調製したＰＲＰ溶液３００μＬを添加した。５％二酸化炭素濃度を保った状態で、３７℃で２４時間、ＣＯ２インキュベーター内にて静置した。所定の静置時間が経過した後、プレート内のＰＲＰを除き、ＰＢＳ３ｍＬにて５回洗浄した。その後、２．５体積％グルタルアルデヒドのＰＢＳ溶液２ｍＬを添加し、４℃で一昼夜静置後、グルタルアルデヒドのＰＢＳ溶液を除き、超純水（Ｍｉｌｌｉ−Ｑ水）３ｍＬで５回洗浄した。さらに、７０％エタノール水（ｖ／ｖ）１ｍＬで３回洗浄し、風乾した。
【０１２３】
［血小板付着数の計測］
上記血小板付着実験を行った各実施例、比較例及び参考例のＰＥＳフィルム又はシリコンウェハに、イオンスパッター（Ｅ−１０３０、（株）日立ハイテクノロジーズ製）にてＰｔ−Ｐｄを１分間蒸着した。その後、電子顕微鏡（Ｓ−４８００、（株）日立ハイテクノロジーズ製）にて血小板の付着を１，０００倍で観察した。電子顕微鏡にてガラス基板の中心部から半径２ｍｍ以内５箇所の血小板付着数を計測した。各箇所の計測値を平均することで血小板付着数とした。その結果を下記表１に示す。
【０１２４】
［タンパク質付着試験；ＱＣＭ−Ｄ測定］
各実施例、比較例及び参考例によって表面処理されたＰＥＳセンサーを散逸型水晶振動子マイクロバランスＱＣＭ−Ｄ（Ｅ４、Ｑ−Ｓｅｎｓｅ社製）に取り付け、周波数の変化が１時間で１Ｈｚ以下となる安定したベースラインを確立するまでＰＢＳを流した。次に、安定したベースラインの周波数を０Ｈｚとして約１０分間ＰＢＳを流した。引き続き、フィブリノゲン、ヒト血漿由来（和光純薬工業（株）社製）又はフィブロネクチン、ヒト血漿由来（シグマ・アルドリッチ社製）をＰＢＳで１００μｇ／ｍｌに希釈した溶液を約３０分流し、その後再びＰＢＳを約２０分流した後の１１次オーバートーンの吸着誘起周波数のシフト（Δｆ）を読み取った。分析のためにＱ−Ｔｏｏｌｓ（Ｑ−Ｓｅｎｓｅ社製）を使用して、吸着誘起周波数のシフト（Δｆ）を、Ｓａｕｅｒｂｒｅｙ式で説明される吸着誘起周波数のシフト（Δｆ）を単位面積当たりの質量（ｎｇ／ｃｍ２）と換算したものを生体物質の付着量として表１に示す。
【０１２５】
【表１】
0006417818.tif 000015